(57)【要約】【課題】エッチング耐性を向上させたレジストパターンをマスクとして用いたエッチング処理により高い精度で凹凸構造を形成可能なパターン形成方法、凹凸構造体の製造方法及びレプリカモールドの製造方法を提供する。【解決手段】パターン形成方法は、第１面及びそれに対向する第２面を有する基材の当該第１面上に、複数の凸部と、複数の凹部と、凹部の底部に位置する残膜部とを有する凹凸パターンを形成し、凹凸パターンの残膜部を除去し、ルイス酸性を示す無機化合物を含有するガスに凹凸パターンを曝すことで、無機化合物を凹凸パターン内部で化学反応させ、無機化合物を含有するガスに曝されることで凹凸パターンの凸部間に形成された薄膜を、薄膜を除去可能な酸を含むエッチング液により除去する。【選択図】図１
2018049105.tif 000002
【特許請求の範囲】
【請求項１】
第１面及びそれに対向する第２面を有する基材の当該第１面上に、複数の凸部と、複数の凹部と、前記凹部の底部に位置する残膜部とを有する凹凸パターンを形成する凹凸パターン形成工程と、
前記凹凸パターンの前記残膜部を除去する残膜部除去工程と、
ルイス酸性を示す無機化合物を含有するガスに前記凹凸パターンを所定の条件で曝すことで、前記凹凸パターン内部で前記無機化合物と前記凹凸パターンの構成材料とを化学反応させるガス暴露工程と、
前記無機化合物を含有するガスに曝されることで前記凹凸パターンの前記凸部間に形成された薄膜を、エッチング液により除去するウェットエッチング工程と
を含み、
前記ウェットエッチング工程において用いられる前記エッチング液は、前記薄膜を除去可能な酸を含むことを特徴とするパターン形成方法。
【請求項２】
前記ウェットエッチング工程において用いられる前記エッチング液は、前記薄膜の構成物質に対する酸化力が相対的に強い酸と、前記薄膜の構成物質に対する酸化力が相対的に弱い酸とを含む混酸溶液であることを特徴とする請求項１に記載のパターン形成方法。
【請求項３】
前記混酸溶液は、前記酸化力が相対的に強い酸としての硝酸と、前記酸化力が相対的に弱い酸としてのリン酸及び酢酸とを含むことを特徴とする請求項２に記載のパターン形成方法。
【請求項４】
前記ガス暴露工程にて、前記無機化合物を含有するガスに前記凹凸パターンを曝した後、酸化剤を含有するガスに前記凹凸パターンを曝すことを特徴とする請求項１〜３のいずれかに記載のパターン形成方法。
【請求項５】
前記ガス暴露工程にて、前記無機化合物を含有するガスに前記凹凸パターンを曝す第１工程と、当該第１工程後、酸化剤を含有するガスに前記凹凸パターンを曝す第２工程とを含む一連の工程を複数回繰り返し行うことを特徴とする請求項１〜３のいずれかに記載のパターン形成方法。
【請求項６】
前記基材が、石英ガラス基板又はシリコン基板であることを特徴とする請求項１〜５のいずれかに記載のパターン形成方法。
【請求項７】
請求項１〜６のいずれかに記載のパターン形成方法により、前記基材の前記第１面上に前記パターンを形成する工程と、
前記パターンをマスクとして、前記基材の前記第１面側をエッチングする工程と
を有することを特徴とする凹凸構造体の製造方法。
【請求項８】
前記第１面上にハードマスク層が形成されてなる前記基材における前記ハードマスク層上に、請求項１〜６のいずれかに記載のパターン形成方法により前記パターンを形成する工程と、
前記パターンをマスクとして前記ハードマスク層をエッチングすることで、ハードマスクパターンを形成する工程と、
前記ハードマスクパターンをマスクとして、前記基材の前記第１面側をエッチングする工程と
を有することを特徴とする凹凸構造体の製造方法。
【請求項９】
請求項７又は８に記載の凹凸構造体の製造方法により製造された前記凹凸構造体をマスターモールドとして用いてレプリカモールドを製造する方法であって、
前記マスターモールドと、第１面及びそれに対向する第２面を有する被転写基材とを準備し、前記被転写基材の前記第１面上の被転写材料に前記マスターモールドの凹凸パターンを転写し、前記マスターモールドの凹凸パターンを反転させた凹凸パターンを形成する工程と、
前記被転写基材の前記第１面上に形成された前記凹凸パターンをマスクとして前記被転写基材の前記第１面側をエッチングする工程と
を有することを特徴とするレプリカモールドの製造方法。
【請求項１０】
前記被転写基材が、石英ガラス基板であることを特徴とする請求項９に記載のレプリカモールドの製造方法。
【発明の詳細な説明】
【技術分野】
【０００１】
本発明は、パターン形成方法、凹凸構造体の製造方法及びレプリカモールドの製造方法に関する。
【背景技術】
【０００２】
近年、半導体デバイス（例えば、半導体メモリ等）等の製造工程において、基板の表面に微細凹凸構造を形成した型部材（モールド）を用い、微細凹凸構造を基板等の被加工物に転写することで微細凹凸構造を等倍転写するパターン形成技術であるナノインプリント技術や、微細パターンを有するフォトマスク等を用いたフォトリソグラフィー技術が利用されている。
【０００３】
このような微細凹凸構造や微細パターンを有するナノインプリントモールドやフォトマスク等は、一般に、基板や基板上のハードマスク層の表面に設けたレジスト膜に対して露光・現像を行うことにより、微細凹凸構造や微細パターンに対応するレジストパターンを形成し、その後、当該レジストパターンが形成された基板やハードマスク層を、そのレジストパターンをマスクとするエッチング処理に付することにより製造される。
【０００４】
半導体メモリ等の半導体デバイスもまた、上記ナノインプリントモールドやフォトマスク等と同様に、基板の表面に設けたレジスト膜に対してナノインプリントモールドの微細凹凸構造を転写することにより、又は当該レジスト膜に対して露光・現像を行うことにより微細なレジストパターンを形成し、当該レジストパターンが形成された基板を、そのレジストパターンをマスクとするエッチング処理に付して基板上に微細凹凸構造を形成した後、所定の工程を経て製造される。
【０００５】
微細凹凸構造や微細パターンを有するナノインプリントモールド、フォトマスク、半導体デバイス等を製造するためには、当該微細凹凸構造や微細パターンに対応する微細な寸法のレジストパターンを高い精度で基板上に形成する必要がある。
【０００６】
レジストパターンは、基板や基板上に設けられているハードマスク層等をエッチングするためのマスクとして用いられるものである。そのため、ナノインプリントモールド、フォトマスク、半導体デバイス等における微細凹凸構造や微細パターンを高い精度で形成するために、レジストパターンには、基板やハードマスク層のエッチング処理中に消失してしまわない程度のエッチング耐性が具備されていることが要求される。
【０００７】
このような観点から、従来、レジストパターンの少なくとも側壁にＡＬＤ（atomic layer deposition）等により側壁保護材料を堆積させることで、当該レジストパターンを高い精度で基板に転写する方法が提案されている（特許文献１参照）。
【０００８】
また、電子線リソグラフィー法、フォトリソグラフィー法により形成したレジストパターンを、トリメチルアルミニウム（ＴＭＡ）を含むガス及びＨ2Ｏを含むガスに交互に曝すことで、プラズマエッチングやミリングに対する耐性に優れた有機レジストマスクを形成する方法が提案されている（特許文献２参照）。
【先行技術文献】
【特許文献】
【０００９】
【特許文献１】特開２０１５−１２２４９７号公報
【特許文献２】米国特許公開２０１２／０２４１４１１
【発明の概要】
【発明が解決しようとする課題】
【００１０】
上記特許文献２には、レジストパターンを、トリメチルアルミニウム（ＴＭＡ）を含むガスと、Ｈ2Ｏを含むガスとに交互に曝すことで、アルミニウムをレジストパターン内部で化学反応させることができ、その結果として、レジストパターンのエッチング耐性を向上させることができることが記載されている。
【００１１】
しかしながら、レジストパターンを、ＴＭＡを含むガスとＨ2Ｏを含むガスとに交互に曝すことで、レジストパターンにより覆われていない基材表面（例えば、レジストパターンの凹部、基材表面において微細凹凸構造を形成すべき領域以外の領域等）にアルミニウム化合物（Ａｌ2Ｏ3等）の薄膜が形成されてしまう。レジストパターンにより覆われていない基材表面のうち、レジストパターンの凹部にアルミニウム化合物の薄膜が形成されてしまうと、当該レジストパターンをマスクとして用いたエッチング処理により基材表面に形成される微細凹凸構造の寸法精度が低下するおそれがある。
【００１２】
また、上記特許文献２に記載の方法における電子線リソグラフィー法、フォトリソグラフィー法に代えて、インプリント法によりレジストパターンを形成すると、当該レジストパターンの凹部の底部に残膜部が形成される。通常、基材表面のエッチング処理に際し、事前に残膜部をドライエッチングやアッシング等により除去するが、残膜部を有するレジストパターンを、ＴＭＡを含むガス及びＨ2Ｏを含むガスに交互に曝すと、残膜部においてもアルミニウムが反応して当該残膜部のエッチング耐性が向上してしまい、残膜部を除去するのが困難になるおそれがある。
【００１３】
上記課題に鑑みて、本発明は、エッチング耐性を向上させたレジストパターンをマスクとして用いたエッチング処理により高い精度で凹凸構造を形成可能なパターン形成方法、凹凸構造体の製造方法及びレプリカモールドの製造方法を提供することを目的とする。
【課題を解決するための手段】
【００１４】
上記課題を解決するために、本発明は、第１面及びそれに対向する第２面を有する基材の当該第１面上に、複数の凸部と、複数の凹部と、前記凹部の底部に位置する残膜部とを有する凹凸パターンを形成する凹凸パターン形成工程と、前記凹凸パターンの前記残膜部を除去する残膜部除去工程と、ルイス酸性を示す無機化合物を含有するガスに前記凹凸パターンを所定の条件で曝すことで、前記凹凸パターン内部で前記無機化合物と前記凹凸パターンの構成材料とを化学反応させるガス暴露工程と、前記無機化合物を含有するガスに曝されることで前記凹凸パターンの前記凸部間に形成された薄膜を、エッチング液により除去するウェットエッチング工程とを含み、前記ウェットエッチング工程において用いられる前記エッチング液は、前記薄膜を除去可能な酸を含むことを特徴とするパターン形成方法を提供する（発明１）。
【００１５】
残膜部が除去された凹凸パターンを、無機化合物を含有するガスに曝すことで、エッチング耐性が向上した凹凸パターンを形成することができるものの、無機化合物に起因する薄膜が当該凹凸パターンの凸部間（基材の第１面上）に形成される。しかしながら、上記発明（発明１）によれば、当該薄膜を除去可能なエッチング液によるウェットエッチング工程に付することで、凹凸パターンの凸部間の薄膜を除去することができる。よって、基材のエッチング処理により高い精度で凹凸構造を形成可能な、エッチング耐性に優れた凹凸パターンを形成することができる。
【００１６】
上記発明（発明１）において、前記ウェットエッチング工程において用いられる前記エッチング液は、前記薄膜の構成物質に対する酸化力が相対的に強い酸と、前記薄膜の構成物質に対する酸化力が相対的に弱い酸とを含む混酸溶液であるのが好ましく（発明２）、前記混酸溶液は、前記酸化力が相対的に強い酸としての硝酸と、前記酸化力が相対的に弱い酸としてのリン酸及び酢酸とを含むのが好ましい（発明３）。
【００１７】
上記発明（発明１〜３）において、前記ガス暴露工程にて、前記無機化合物を含有するガスに前記凹凸パターンを曝した後、酸化剤を含有するガスに前記凹凸パターンを曝すのが好ましく（発明４）、前記ガス暴露工程にて、前記無機化合物を含有するガスに前記凹凸パターンを曝す第１工程と、当該第１工程後、酸化剤を含有するガスに前記凹凸パターンを曝す第２工程とを含む一連の工程を複数回繰り返し行うのがより好ましく（発明５）、前記基材として、石英ガラス基板又はシリコン基板を用いることができる（発明６）。
【００１８】
また、本発明は、上記発明（発明１〜６）に係るパターン形成方法により、前記基材の前記第１面上に前記パターンを形成する工程と、前記パターンをマスクとして、前記基材の前記第１面側をエッチングする工程とを有することを特徴とする凹凸構造体の製造方法を提供する（発明７）。
【００１９】
さらに、本発明は、前記第１面上にハードマスク層が形成されてなる前記基材における前記ハードマスク層上に、上記発明（発明１〜６）に係るパターン形成方法により前記パターンを形成する工程と、前記パターンをマスクとして前記ハードマスク層をエッチングすることで、ハードマスクパターンを形成する工程と、前記ハードマスクパターンをマスクとして、前記基材の前記第１面側をエッチングする工程とを有することを特徴とする凹凸構造体の製造方法を提供する（発明８）。
【００２０】
さらにまた、本発明は、上記発明（発明７，８）に係る凹凸構造体の製造方法により製造された前記凹凸構造体をマスターモールドとして用いてレプリカモールドを製造する方法であって、前記マスターモールドと、第１面及びそれに対向する第２面を有する被転写基材とを準備し、前記被転写基材の前記第１面上の被転写材料に前記マスターモールドの凹凸パターンを転写し、前記マスターモールドの凹凸パターンを反転させた凹凸パターンを形成する工程と、前記被転写基材の前記第１面上に形成された前記凹凸パターンをマスクとして前記被転写基材の前記第１面側をエッチングする工程とを有することを特徴とするレプリカモールドの製造方法を提供する（発明９）。かかる発明（発明９）において、前記被転写基材として、石英ガラス基板を用いることができる（発明１０）。
【発明の効果】
【００２１】
本発明によれば、エッチング耐性を向上させたレジストパターンをマスクとして用いたエッチング処理による高い精度で凹凸構造を形成可能なパターン形成方法、凹凸構造体の製造方法及びレプリカモールドの製造方法を提供することができる。
【図面の簡単な説明】
【００２２】
【図１】図１は、本発明の一実施形態に係るパターン形成方法の各工程を示すフローチャートである。
【図２】図２は、本発明の一実施形態におけるガス暴露工程の各工程を示すフローチャートである。
【図３】図３は、本発明の一実施形態におけるパターン形成工程の各工程を切断端面図にて示す工程フロー図（その１）である。
【図４】図４は、本発明の一実施形態におけるパターン形成工程の各工程を切断端面図にて示す工程フロー図（その２）である。
【図５】図５は、本発明の一実施形態におけるガス暴露工程を実施可能な装置を概略的に示す構成図である。
【図６】図６は、実施例（実施例１〜５）及び比較例（比較例１〜３）におけるレジスト膜厚結果を示すグラフである。
【図７】図７は、試験例１における飛行時間型二次イオン質量分析結果を示すチャート図である。
【発明を実施するための形態】
【００２３】
本発明の一実施形態について、図面を参照しながら説明する。図１は、本実施形態に係るパターン形成方法の各工程を示すフローチャートであり、図２は、本実施形態におけるガス暴露工程の各工程を示すフローチャートであり、図３及び図４は、本実施形態におけるパターン形成工程の各工程を切断端面図にて示す工程フロー図であり、図５は、本実施形態におけるガス暴露工程を実施可能な装置を概略的に示す構成図である。
【００２４】
＜パターン形成工程＞
第１面１１及びそれに対向する第２面１２を有する基材１０を準備し、当該基材１０の第１面１１上に樹脂製の凹凸パターン３１を形成する（図１のＳ０１，図３（Ａ）〜（Ｃ）参照）。
【００２５】
基材１０としては、例えば、石英ガラス、ソーダガラス、蛍石、フッ化カルシウム基板、フッ化マグネシウム基板、アクリルガラス等のガラス基板、ポリカーボネート基板、ポリプロピレン基板、ポリエチレン基板等の樹脂基板、これらのうちから任意に選択された２以上の基板を積層してなる積層基板等の透明基板；ニッケル基板、チタン基板、アルミニウム基板等の金属基板；シリコン基板、窒化ガリウム基板等の半導体基板等を用いることができる。
【００２６】
本実施形態においては、基材１０の第１面１１上に、金属クロム、酸化クロム、窒化クロム、酸窒化クロム等からなるハードマスク層２０が設けられている。本実施形態に係るパターン形成方法によれば、エッチング耐性の向上した樹脂製の凹凸パターン３２（図３（Ｄ）参照）を形成することができるため、ハードマスク層２０の厚さ、すなわちハードマスク層２０のエッチング量を大きくしても、エッチング処理中に凹凸パターン３２が消失することがない。したがって、本実施形態においては、ハードマスク層２０の厚さを１〜３０ｎｍ程度、好ましくは１５〜３０ｎｍ程度にすることができ、これにより、基材１０の第１面１１に形成される凹凸パターンのアスペクト比を大きくすることができる。なお、本実施形態において、このような態様に限定されるものではなく、ハードマスク層２０は設けられていなくてもよい。
【００２７】
基材１０の厚さは、基板の強度、取り扱い適性等を考慮し、例えば、３００μｍ〜１０ｍｍ程度の範囲で適宜設定され得る。なお、本実施形態において「透明」とは、波長３００〜４５０ｎｍの光線の透過率が８５％以上であることを意味し、好ましくは９０％以上である。
【００２８】
樹脂製の凹凸パターン３１を構成する樹脂材料は、後述するガス暴露工程（第１ガス暴露工程，図２のＳ１１）にて凹凸パターン３１に曝される第１ガスに含有される無機化合物との反応性を示す反応性官能基を有するものである限り、特に制限されない。例えば、カルボニル基、チオカルボニル基、アクリロイル基、ヒドロキシル基、スルファニル基、エポキシ基等の反応性官能基を有する樹脂材料が用いられ得る。このような樹脂材料としては、インプリントモールドを用いたインプリント処理に一般的に用いられるインプリント樹脂（アクリル系、メタクリル系等の紫外線硬化性樹脂等）や、電子線リソグラフィー処理、フォトリソグラフィー処理に一般的に用いられる電子線感応性樹脂、紫外線感応性樹脂等が好適に用いられ得る。特に、インプリント樹脂においては、電子線リソグラフィー用樹脂やフォトリソグラフィー用樹脂と比較して反応性官能基を多く含む傾向があるため、効率良く反応を進行させ得る。
【００２９】
樹脂製の凹凸パターン３１を形成する方法としては、特に限定されるものではなく、例えば、所定の開口部及び遮光部を有するフォトマスクを利用したフォトリソグラフィー法、電子線描画装置を用いた電子線リソグラフィー法、所定の凹凸パターンを有するインプリントモールドを用いたインプリント法等が挙げられ、特に量産性の観点からインプリント法が好適である。
【００３０】
ここで、樹脂製の凹凸パターン３１をインプリント法により形成する方法を説明する。
まず、樹脂製の凹凸パターン３１に対応する凹凸構造４１を有するインプリントモールド４０を準備するとともに、基材１０のハードマスク層２０上にインプリント樹脂膜３０を形成する（図３（Ａ）参照）。
【００３１】
次に、インプリント樹脂膜３０にインプリントモールド４０の凹凸構造４１を押し当てて、当該凹凸構造４１内にインプリント樹脂を充填させ、その状態でインプリント樹脂膜３０を硬化させる（図３（Ｂ）参照）。インプリント樹脂膜３０を硬化させる方法としては、インプリント樹脂膜３０を構成する樹脂材料の硬化タイプに応じた方法を採用すればよく、例えば、当該樹脂材料が紫外線硬化性樹脂であれば、インプリントモールド４０を介してインプリント樹脂膜３０に紫外線を照射する方法を採用することができる。
【００３２】
硬化したインプリント樹脂膜３０からインプリントモールド４０を引き離す（図３（Ｃ）参照）。このようにして、複数の凸部３１ａ、凹部３１ｂ及び凹部３１ｂの底部に位置する残膜部３１ｃを有する、樹脂製の凹凸パターン３１をインプリント法により形成することができる。
【００３３】
樹脂製の凹凸パターン３１の形状としては、特に限定されるものではなく、例えば、ラインアンドスペース状、ホール状、ピラー状等、用途に応じた形状が挙げられる。樹脂製の凹凸パターン３１の寸法は、用途に応じた寸法であればよいが、１０ｎｍ以上３０ｎｍ未満（１Ｘ〜２Ｘｎｍ）、特に１０ｎｍ以上２０ｎｍ未満（１Ｘｎｍ）であると、本実施形態に係るパターン形成方法の効果が顕著に現われるため好ましい。樹脂製の凹凸パターン３１のアスペクト比は、特に限定されるものではないが、例えば、１〜１０程度である。本実施形態においては、エッチングマスクとして利用され得る樹脂製の凹凸パターン３２のエッチング耐性が後述するガス暴露工程（図２のＳ１１〜Ｓ１４，図４（Ａ）参照）を経て向上するため、比較的アスペクト比が小さくても、エッチング処理中に凹凸パターン３２が消失することなく、十分にエッチングマスクとしての機能が果たされ得る。
【００３４】
＜残膜部除去工程＞
インプリント処理により形成された樹脂製の凹凸パターン３１の凹部３１ｂの底部には、所定の厚さ（１〜２０ｎｍ程度、好ましくは５〜１０ｎｍ程度）の残膜部３１ｃが存在する（図３（Ｃ）参照）。この残膜部３１ｃは、ハードマスク層２０をエッチングする前に除去されなければならないが、残膜部３１ｃを有する凹凸パターン３１に後述するガス暴露工程（図２のＳ１１〜Ｓ１４，図４（Ａ）参照）を施すと、残膜部３１ｃのエッチング耐性が向上し、残膜部３１ｃを除去し難くなる。そこで、ガス暴露工程（図２のＳ１１〜Ｓ１４，図４（Ａ）参照）を実施するよりも前に、残膜部３１ｃを除去する（図１のＳ０２，図３（Ｄ）参照）。
【００３５】
残膜部３１ｃを除去する方法としては、例えば、酸素プラズマによるアッシング処理、紫外光によるＵＶオゾン処理、真空紫外光によるＶＵＶ処理等が挙げられる。
【００３６】
なお、電子線リソグラフィー法、フォトリソグラフィー法により形成された樹脂製の凹凸パターンにおいても、凸部間に現像残渣が存在することがある。よって、ガス暴露工程（図１のＳ０３，図４（Ａ）参照）を実施するよりも前に、当該現像残渣を除去する。
【００３７】
＜ガス暴露工程＞
次に、残膜部３１ｃが除去されて得られた凹凸パターン３２を有する基材１０を所定のガスに曝す（図１のＳ０３）。具体的には、まず、ルイス酸性を示す無機化合物を含有し、キャリアガスとして窒素（Ｎ2）等の不活性ガスを含有する第１ガスに樹脂製の凹凸パターン３２を所定の条件で曝す（第１ガス暴露工程，図２のＳ１１）。樹脂製の凹凸パターン３２を第１ガスに曝すことで、凹凸パターン３２内部において、凹凸パターン３２を構成する樹脂材料の化学構造中の反応性官能基と無機化合物とを反応させることができる。なお、第１ガス暴露工程における「所定の条件」は、凹凸パターン３２の寸法、凹凸パターン３２を構成する樹脂材料の種類、第１ガスに含有される無機化合物の種類、エッチング耐性が向上した凹凸パターン３２をマスクとしてエッチングするハードマスク層２０や基材１０を構成する材料の種類等、様々な条件を考慮して条件出しを行い、適宜設定され得る。
【００３８】
第１ガスに含有される無機化合物としては、トリメチルアルミニウム（Ａｌ(ＣＨ3)3，ＴＭＡ）、メチルトリクロロシラン、トリス（ジメチルアミノ）アルミニウム、テトラキス（ジエチルアミノ）チタン(IV)、チタン(IV)イソプロポキシド、テトラクロロチタン(IV)、四塩化ケイ素、トリス（ｔ−ペントキシ）シラノール、ビス（エチルメチルアミノ）シランを例示することができる。第１ガスに含有される無機化合物がトリメチルアルミニウム（ＴＭＡ）であって、反応性官能基がカルボニル基である場合、下記反応式（１）に示すようにトリメチルアルミニウム（ＴＭＡ）とカルボニル基とが反応する。
【００３９】
【化１】
2018049105.tif 000003
【００４０】
ガス暴露工程（図１のＳ０３，図２のＳ１１〜Ｓ１４）は、例えば、チャンバ５１と、ガス投入口５２及びガス排気口５３を有し、被処理物（本実施形態においては樹脂製の凹凸パターン３１が形成されている基材１０）を載置可能なステージ５４と、ステージ５４上に載置された被処理物を加熱可能なヒータとを備える逐次気相化学反応装置５０（図５参照）等を用いて行われ得る。なお、ガス暴露工程（図１のＳ０３）は、ＡＬＤ（atomic layer deposition）装置を用いて行われてもよい。
【００４１】
樹脂製の凹凸パターン３２を第１ガスに曝す時間（第１ガス暴露時間）は、例えば、１秒以上、好ましくは３０〜１００００秒である。第１ガス暴露時間が１秒未満であると、第１ガスに含有される無機化合物が凹凸パターン３２の最表面に位置する反応性官能基と結合して凹凸パターン３２の最表面に化学吸着し、後述の第２ガスに含まれる酸化剤の作用により凹凸パターン３２の表面に無機酸化物の薄膜（いわゆるＡＬＤ膜）が形成されてしまう。凹凸パターン３２の表面に酸化物の薄膜が形成されると、無機化合物が凹凸パターン３２内部で化学反応し難くなるため、後述する第２ガス暴露工程（図２のＳ１３）を含むガス暴露工程（図２のＳ１１〜Ｓ１４）を複数回繰り返す間に、無機酸化物の薄膜が多層に形成されて、凹凸パターン３２の寸法が変動してしまう。一方で、第１ガス暴露時間が１秒以上であれば、上記無機化合物が凹凸パターン３２の内部の反応性官能基とも反応・結合するため、凹凸パターン３２の寸法を実質的に変動させることなく、エッチング耐性を向上させることができる。
【００４２】
第１ガス暴露工程（図２のＳ１１）において、凹凸パターン３２を構成する樹脂材料のガラス転移温度未満の温度条件下で、凹凸パターン３２を第１ガスに曝すのが好ましい。凹凸パターン３２を加熱しながら第１ガスに曝すことで、凹凸パターン３２内部において反応性官能基と第１ガスに含まれる無機化合物との反応を促進することができる。本実施形態においては、第１ガス暴露時間が比較的長時間であるため、凹凸パターン３２を構成する樹脂材料のガラス転移温度以上の温度条件下にて凹凸パターン３２を第１ガスに曝してしまうと、樹脂製の凹凸パターン３２が変形してしまうおそれがある。
【００４３】
第１ガス暴露工程（図２のＳ１１）におけるチャンバ５１内の処理圧力条件は、例えば、１３３．３〜１３３３．２Ｐａ（１．０〜１０．０Ｔｏｒｒ）程度に設定されるのが好ましく、４００．０〜９３３．３Ｐａ（３．０〜７．０Ｔｏｒｒ）程度に設定されるのがより好ましい。処理圧力条件が１３３．３Ｐａ（１Ｔｏｒｒ）未満であると、第１ガスに含有される無機化合物が凹凸パターン３２の最表面に位置する反応性官能基と結合して凹凸パターン３２の最表面に化学吸着し、後述の第２ガスに含まれる酸化剤の作用により凹凸パターン３２の表面に無機酸化物の薄膜（いわゆるＡＬＤ膜）が形成されてしまうおそれがある。
【００４４】
チャンバ５１内に供給される第１ガスの流量は、特に限定されるものではなく、例えば、８．４５×１０-4〜５．０７×１０-2Ｐａ・ｍ3／ｓｅｃ（５．０〜３００．０ｓｃｃｍ）程度である。
【００４５】
次に、チャンバ５１内に窒素（Ｎ2）等の不活性ガスを供給し、余剰の第１ガスをパージ（排気）する（第１ガスパージ工程，図２のＳ１２）。反応性官能基との反応に寄与しなかった無機化合物を含む第１ガスをチャンバ５１内からパージ（排気）することで、後述する第２ガス暴露工程（図２のＳ１３）による効果が良好に奏される。すなわち、凹凸パターン３２内部の反応性官能基に結合した無機化合物部位に含まれる残余の反応活性基を効率的に加水分解することができる。かかる第１ガスパージ工程は、例えば１０〜１００００秒程度実施され得る。
【００４６】
続いて、樹脂製の凹凸パターン３２を、酸化剤を含有する第２ガスに所定の条件で曝す（第２ガス暴露工程，図２のＳ１３）。第１ガスに曝された樹脂製の凹凸パターン３２を第２ガスに曝すことで、凹凸パターン３２を構成する樹脂材料の反応性官能基に結合した無機化合物部位に含まれる残余の反応活性基が加水分解されて水酸基に置換される。その後に脱水縮合反応が起こることで、樹脂製の凹凸パターン３２のエッチング耐性を向上させることができる。なお、第２ガス暴露工程における「所定の条件」は、凹凸パターン３２の寸法、凹凸パターン３２を構成する樹脂材料の種類、第２ガスに含有される酸化剤の種類、エッチング耐性が向上した凹凸パターン３２をマスクとしてエッチングするハードマスク層２０や基材１０を構成する材料の種類等、様々な条件を考慮して条件出しを行い、適宜設定され得る。
【００４７】
第２ガスに含有される酸化剤としては、反応性官能基と結合している無機化合物部位に含まれる残余の反応活性基を水酸基に置換可能なものであればよく、例えば、水（Ｈ2Ｏ）、酸素（Ｏ2）、オゾン、過酸化水素等が挙げられる。
【００４８】
第１ガスに含有される無機化合物がトリメチルアルミニウムであり、反応性官能基がカルボニル基である場合、下記反応式（２）に示すように、カルボニル基と結合しているジメチルアルミニウムに含まれる残余の反応性活性基（２つのメチル基）が酸化剤としての水により加水分解されて水酸基に置換される。その後、下記反応式（３）に示すように、ジヒドロキシアルミニウム部位の脱水縮合反応が起こる。
【００４９】
【化２】
2018049105.tif 000004
【００５０】
【化３】
2018049105.tif 000005
【００５１】
樹脂製の凹凸パターン３２を第２ガスに曝す時間（第２ガス暴露時間）は、好ましくは１〜３６００秒、より好ましくは３０〜１０００秒である。第２ガス暴露時間が１秒未満であると、凹凸パターン３２内部の反応性官能基に結合した無機化合物部位に含まれる残余の反応活性基の加水分解反応が十分に行われないおそれがある。
【００５２】
第２ガス暴露工程（図２のＳ１３）において、第１ガス暴露工程（図２のＳ１１）と同様に、凹凸パターン３２を構成する樹脂材料の融点以下、好ましくはガラス転移温度未満の温度条件下で、凹凸パターン３２を第１ガスに曝すのが好ましい。これにより、樹脂製の凹凸パターン３２が軟化し、変形するのを防止しつつ、反応性官能基に結合した無機化合物部位に含まれる残余の反応活性基の加水分解反応を促進することができる。
【００５３】
第２ガス暴露工程（図２のＳ１３）におけるチャンバ５１内の処理圧力条件は、１３３．３〜１３３３．２Ｐａ（１．０〜１０．０Ｔｏｒｒ）程度に設定されるのが好ましく、４００．０〜９３３．３Ｐａ（３．０〜７．０Ｔｏｒｒ）程度に設定されるのがより好ましい。
【００５４】
次に、チャンバ５１内に窒素（Ｎ2）等の不活性ガスを供給し、余剰の第２ガスをパージする（第２ガスパージ工程，図２のＳ１４）。かかる第２ガスパージ工程（図２のＳ１４）は、例えば３０〜１００００秒程度実施され得る。
【００５５】
この一連のガス暴露工程（図２のＳ１１〜Ｓ１４）を１サイクルとし、好ましくは複数サイクル繰り返す。より好ましくは、上記ガス暴露工程（図２のＳ１１〜Ｓ１４）を３〜５サイクル繰り返す。上記ガス暴露工程（図２のＳ１１〜Ｓ１４）を複数サイクル繰り返すことで、無機化合物を凹凸パターン３２内部で効率よく化学反応させることができる。その結果、樹脂製の凹凸パターン３２の寸法を変動させることなく、エッチング耐性を効果的に向上させることができる。一方で、上記ガス暴露工程（図２のＳ１１〜Ｓ１４）の繰り返し回数が多くなりすぎると（例えば、５サイクル超）、過剰な成分（無機酸化物）が凹凸パターン３２の表面に析出し、凹凸パターン３２の寸法を増大させてしまうおそれがある。
【００５６】
＜ウェットエッチング工程＞
上記ガス暴露工程（図１のＳ０３，図２のＳ１１〜Ｓ１４）を施すことで、樹脂製の凹凸パターン３２の凸部３２ａ間から露出するハードマスク層２０上に無機化合物由来の薄膜６０（無機化合物としてＴＭＡを用いた場合にはＡｌ2Ｏ3の薄膜，膜厚：０．１〜１０ｎｍ程度）が形成される（図４（Ａ）参照）。そのため、この薄膜６０をウェットエッチングにより除去する（図１のＳ０４，図４（Ｂ）参照）。
【００５７】
上記ウェットエッチング工程（図１のＳ０４）において用いられるエッチング液としては、薄膜６０を除去可能な酸を含むものであり、好ましくは、薄膜６０を構成する材料に対する酸化力が相対的に強い酸（次亜塩素酸、塩素酸、過塩素酸、硝酸、硫酸、過酢酸、過マンガン酸、ニクロム酸等）と相対的に弱い酸（リン酸、酢酸、フェノール等）とを含む混酸溶液であり、より好ましくは、当該酸化力が相対的に強い酸としての硝酸と、相対的に弱い酸としてのリン酸及び酢酸とを含む混酸溶液である。かかる混酸溶液におけるリン酸、酢酸及び硝酸の組成比（質量基準）は、６０〜８０：１〜２０：１〜２０であるのが好ましく、６５〜７５：５〜１５：１〜５であるのが特に好ましい。上記混酸溶液における各酸の組成比が上記範囲内であることで、樹脂製の凹凸パターン３２を損傷させることなく、薄膜６０を除去することができる。
【００５８】
ウェットエッチング方法としては、上記樹脂製の凹凸パターン３２が形成されている基材１０をエッチング液に浸漬させる方法、基材１０における凹凸パターン３２が形成されている面（第１面１１）側にエッチング液を噴射する方法等を例示することができるが、これらに限定されるものではない。
【００５９】
上記ウェットエッチング工程（図１のＳ０４）においては、樹脂製の凹凸パターン３２の凸部３２ａ間に形成された薄膜６０を除去可能な程度の低濃度のエッチング液（混酸溶液含有量：１〜８０質量％）を用いるエッチング処理、及び／又は当該薄膜６０を除去可能な程度の短時間（１〜３０秒程度）のエッチング処理を行うのが好ましい。これにより、樹脂製の凹凸パターン３２を損傷させることなく、薄膜６０を除去することができる。
【００６０】
＜ハードマスクパターン形成工程＞
続いて、上述したガス暴露工程（図１のＳ０３，図２のＳ１１〜Ｓ１４）及びウェットエッチング工程（図１のＳ０４）が施された凹凸パターン３２をマスクとして用いて、ハードマスク層２０をエッチングし、ハードマスクパターン２１を形成する（図１のＳ０５，図４（Ｃ）参照）。本実施形態においては、樹脂製の凹凸パターン３２のエッチング耐性が向上していることで、ハードマスク層２０のエッチング処理中に凹凸パターン３２が消失してしまうのを防止することができる。したがって、寸法精度の極めて高いハードマスクパターン２１が形成される。
【００６１】
このようにして形成されたハードマスクパターン２１をマスクとして用いて、基材１０の第１面１１側をドライエッチングし、凹凸構造２を形成し（図４（Ｄ）参照）、最後にハードマスクパターン２１を除去することで、凹凸構造体１が製造される（図４（Ｅ）参照）。なお、本実施形態においては、凹凸構造体１としてのインプリントモールドを製造する方法を例に挙げて説明したが、この態様に限定されることなく、例えば、凹凸構造体１としてのフォトマスクや、凹凸構造２としての配線パターンを有する半導体チップ等が挙げられる。
【００６２】
本実施形態において製造される凹凸構造体１としてのインプリントモールドは、レプリカモールドを製造するためのマスターモールドとして用いることができる。当該レプリカモールドの製造方法は、マスターモールドとしての凹凸構造体１と、第１面及びそれに対向する第２面を有し、第１面上にハードマスク層（金属クロム、酸化クロム、窒化クロム、酸窒化クロム等からなる）が形成されているレプリカモールド用基材とを準備する工程、レプリカモールド用基材のハードマスク層上にインプリント樹脂膜（アクリル系、メタクリル系等の紫外線硬化性樹脂等からなる膜）を成膜する工程、凹凸構造体１の凹凸構造２をインプリント樹脂膜に転写し、凹凸構造体１の凹凸構造２を反転させた凹凸パターンをインプリント樹脂膜に形成する工程、レプリカモールド用基材のハードマスク層上に形成された凹凸パターンをマスクとしてハードマスク層をエッチングしてハードマスクパターンを形成する工程、及びハードマスクパターンをマスクとしてレプリカモールド用基材の第１面側をエッチングして、凹凸構造体１の凹凸構造を反転させた凹凸構造をレプリカモールド用基材の第１面に形成する工程を含む。
【００６３】
レプリカモールド用基材としては、例えば、石英ガラス、ソーダガラス、蛍石、フッ化カルシウム基板、フッ化マグネシウム基板、アクリルガラス等のガラス基板、ポリカーボネート基板、ポリプロピレン基板、ポリエチレン基板等の樹脂基板、これらのうちから任意に選択された２以上の基板を積層してなる積層基板等の透明基板等が用いられ得る。
【００６４】
上述したように、本実施形態において製造される凹凸構造体１（マスターモールド）は、高精度の凹凸構造２を有する。そのため、それをマスターモールドとして用いて製造されるレプリカモールドもまた、高精度の凹凸構造を有するものとして製造され得る。
【００６５】
上述したように、本実施形態においては、ハードマスクパターン２１をエッチングにて形成する際のマスクとして用いられる樹脂製の凹凸パターン３２が、極めてエッチング耐性に優れるものであり、樹脂製の凹凸パターン３２により覆われていないハードマスク層２０上に形成される薄膜６０を除去してからハードマスク層２０をエッチングしてハードマスクパターン２１が形成されることで、ハードマスクパターン２１が高い精度で形成される。そのため、高精度のハードマスクパターン２１をエッチングマスクとして用いたエッチングにより、基材１０の第１面１１上に高精度の凹凸構造２が形成される。よって、本実施形態によれば、高精度の凹凸構造２を有する凹凸構造体１を製造することができる。
【００６６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６７】
上記実施形態においては、第１面１１にハードマスク層２０が形成されている基材１０における当該ハードマスク層２０上に樹脂製の凹凸パターン３１（３２）を形成する態様を例に挙げて説明したが、本発明はこのような態様に限定されるものではない。例えば、ハードマスク層２０を有しない基材１０の第１面１１上に樹脂製の凹凸パターン３１（３２）を形成してもよい。一般に、凹凸パターン３１（３２）を構成する樹脂材料としては、基材１０を構成する材料との間でエッチングレートの差の小さいものが多く、エッチング耐性を向上させていない樹脂製の凹凸パターンをマスクとして基材１０をエッチングすると、基材１０のエッチング処理中に凹凸パターンが消失してしまう問題や、凹凸パターンが完全に消失しなくても凹凸パターンの肩部がエッチングされて基材１０の第１面１１に形成される凹凸構造２の寸法精度が低下してしまう問題が発生する。しかしながら、上記実施形態において形成される凹凸パターン３２は、極めて優れたエッチング耐性を有するため、当該凹凸パターン３２をマスクとして基材１０をエッチングすることで、寸法精度の良好な凹凸構造２を基材１０の第１面１１に形成することができる。なお、このような態様において、凹凸構造２が形成された基材１０の第１面１１側から凹凸パターン３２を除去すべく、上述した混酸溶液を含むエッチング液の他、アセトン、トルエン等からなるエッチング液を用いたウェットエッチング処理を当該基材１０に施すのが望ましい。
【実施例】
【００６８】
以下、実施例等を挙げて本発明をさらに詳細に説明するが、本発明は下記の実施例等に何ら制限されるものではない。
【００６９】
〔実施例１〕
反応性官能基としてのカルボニル基を有する電子線レジスト（ＺＥＰ５２０Ａ，日本ゼオン社製）をシリコンウェハの一方面（第１面）上にスピンコートで塗布し、膜厚７０ｎｍのレジスト膜を形成した。ＡＬＤ装置（ウルトラテック社製，製品名：ＳａｖａｎｎａｈＳ２００）のチャンバに当該シリコンウェハをセットしてガス暴露工程（図２、Ｓ１１〜Ｓ１４）を実施した。
【００７０】
ガス暴露工程においては、まず、下記条件にて、トリメチルアルミニウム（ＴＭＡ）を含有する第１ガスをチャンバ内に供給した（図２，Ｓ１１）。
キャリアガス：窒素（Ｎ2）
処理圧力条件：４６６．６Ｐａ（３．５Ｔｏｒｒ）
処理時間：１２００秒
ガス流量：３．３８×１０-3Ｐａ・ｍ3／ｓｅｃ（２０ｓｃｃｍ）
【００７１】
次に、窒素（Ｎ2）を３０秒間チャンバ内に供給し、チャンバ内に残存する第１ガスをパージした後（図２、Ｓ１２）、下記条件にて、第２ガス（Ｈ2Ｏ）をチャンバ内に供給した（図２，Ｓ１３）。
処理圧力条件：９３３．２Ｐａ（７．０Ｔｏｒｒ）
処理時間：５００秒
ガス流量：３．３８×１０-3Ｐａ・ｍ3／ｓｅｃ（２０ｓｃｃｍ）
【００７２】
最後に、窒素（Ｎ2）を３０秒間チャンバ内に供給し、チャンバ内に残存する第２ガスをパージした（図２，Ｓ１４）。
【００７３】
一連のガス暴露工程を３サイクル実施した後、段差計（Ｂｒｕｋｅｒ社製，製品名：ＤｉｍｅｎｓｉｏｎＸ３Ｄ）を用いてシリコンウェハの第１面上のレジスト膜厚（エッチング前）を測定した。
【００７４】
ガス暴露工程後のシリコンウェハの第１面側に、塩素系ガス（Ｃｌ2＋Ｏ2）によるドライエッチング処理（エッチング時間：６０秒）を施し、エッチング処理後のシリコンウェハの第１面上のレジスト膜厚（エッチング後）を、段差計（Ｂｒｕｋｅｒ社製，製品名：ＤｉｍｅｎｓｉｏｎＸ３Ｄ）を用いて測定した。レジスト膜厚測定結果を図６に示す。
【００７５】
〔実施例２〕
一連のガス暴露工程を５サイクル実施した以外は、実施例１と同様にしてシリコンウェハの第１面上のレジスト膜厚（エッチング前及びエッチング後）を測定した。レジスト膜厚測定結果を図６にあわせて示す。
【００７６】
〔実施例３〕
一連のガス暴露工程を１０サイクル実施した以外は、実施例１と同様にしてシリコンウェハの第１面上のレジスト膜厚（エッチング前及びエッチング後）を測定した。レジスト膜厚測定結果を図６にあわせて示す。
【００７７】
〔比較例１〕
一連のガス暴露工程を１サイクル実施した以外は、実施例１と同様にしてシリコンウェハの第１面上のレジスト膜厚（エッチング前及びエッチング後）を測定した。レジスト膜厚測定結果を図６にあわせて示す。
【００７８】
〔実施例４〕
第１ガスを供給する処理時間を１００秒とした以外は、実施例２と同様にしてシリコンウェハの第１面上のレジスト膜厚（エッチング前及びエッチング後）を測定した。レジスト膜厚測定結果を図６にあわせて示す。
【００７９】
〔実施例５〕
第１ガスを供給する処理時間を１００秒とした以外は、実施例３と同様にしてシリコンウェハの第１面上のレジスト膜厚（エッチング前及びエッチング後）を測定した。レジスト膜厚測定結果を図６にあわせて示す。
【００８０】
〔比較例２〕
第１ガスを供給する処理時間を１００秒とした以外は、比較例１と同様にしてシリコンウェハの第１面上のレジスト膜厚（エッチング前及びエッチング後）を測定した。レジスト膜厚測定結果を図６にあわせて示す。
【００８１】
〔比較例３〕
第１ガスを供給する処理時間を１００秒とした以外は、実施例１と同様にしてシリコンウェハの第１面上のレジスト膜厚（エッチング前及びエッチング後）を測定した。レジスト膜厚測定結果を図６にあわせて示す。
【００８２】
実施例１〜５及び比較例１〜３における塩素系ガス（Ｃｌ2＋Ｏ2）によるドライエッチング処理は、ハードマスク層としての金属クロム膜（膜厚：１〜１００ｎｍ）をエッチングしてハードマスクパターンを形成する一般的な処理方法及び処理条件である。図６に示すように、実施例１〜５においては、ドライエッチング処理後にレジストが十分に残存していることが窺える。この結果から、適切な条件を設定した上でガス暴露工程（図２，Ｓ１１〜Ｓ１４）を行うことで、レジストパターンのエッチング耐性を向上させ得るということができる。
【００８３】
〔試験例１〕
一連のガス暴露工程後のシリコンウェハ（実施例２）の第１面側からの深さ方向における組成を、飛行時間型二次イオン質量分析装置（ＴＯＦ−ＳＩＭＳ装置，ｉｏｎＴＯＦ社製，製品名：ＴＯＦ−ＳＩＭＳ５）を用いて分析した。結果を図７に示す。
【００８４】
図７に示すように、シリコンウェハの第１面上に形成されたレジスト膜内に、アルミニウム酸化物が含まれていることが確認された。このことから、第１ガス暴露工程によりＴＭＡがレジスト膜内部で化学反応していることが確認された。
【００８５】
この結果から、無機化合物を含有する第１ガスに樹脂製の凹凸パターンを曝し、無機化合物を凹凸パターン内部で化学反応させた後、酸化剤を含有する第２ガスに樹脂製の凹凸パターンを曝すことで、樹脂製の凹凸パターンのエッチング耐性を向上させ得ると推察される。
【００８６】
〔実施例６〕
一方面（第１面）上に金属クロムからなるハードマスク層２０（膜厚：５０ｎｍ）が形成されている石英ガラス基板１０（１５２ｍｍ×１５２ｍｍ）を準備し、反応性官能基としてのカルボニル基を有する紫外線硬化性樹脂をハードマスク層２０上にインクジェットで塗布し、寸法１２８ｎｍのラインアンドスペース状の凹凸構造４１を有するインプリントモールド４０を用いたインプリント処理により、石英ガラス基板１０の一方面（第１面）上に、ラインアンドスペース状の凹凸パターン３１を形成した。
【００８７】
次に、凹凸パターン３１の凹部３１ｂの底部に存在する残膜部３１ｃを、酸素プラズマアッシングにより除去し、凹凸パターン３２の凸部３２ａ間からハードマスク層２０を露出させた。
【００８８】
残膜部３１が除去された凹凸パターン３２を、実施例１と同様の条件にてガス暴露工程（５サイクル）に付した後、リン酸７０質量％、酢酸１０質量％及び硝酸２質量％を含む混酸溶液を含むエッチング液（混酸溶液濃度：８２質量％）を用い、当該エッチング液に石英ガラス基板を２０秒浸漬させた。
【００８９】
その後、凹凸パターン３２をマスクとしたドライエッチング処理（Ｃｌ2＋Ｏ2）を行ってハードマスクパターン２１を形成し、ハードマスクパターン２１をマスクとしたドライエッチング処理により、石英ガラス基板の一方面（第１面）に凹凸構造を形成した。
【００９０】
石英ガラス基板１０の一方面（第１面１１）に形成された凹凸構造２の寸法及び深さを、段差計（Ｂｒｕｋｅｒ社製，製品名：ＤｉｍｅｎｓｉｏｎＸ３Ｄ）を用いて測定した。その結果、凹凸構造２の寸法は１２８ｎｍ、深さは６０ｎｍであった。
【００９１】
〔比較例４〕
残膜部３１ｃを除去することなくガス暴露工程を行った以外は、実施例６と同様にして石英ガラス基板１０の一方面（第１面１１）に凹凸構造２を形成しようとした。しかし、残膜部３１ｃを除去することができず、凹凸パターン３２の凸部３２ａ間からハードマスク層２０を露出させることができなかったため、凹凸構造２を形成することができなかった。
【００９２】
〔比較例５〕
残膜部３１ｃを除去することなくガス暴露工程を行い、かつガス暴露工程後に混酸溶液を含むエッチング液によるウェットエッチング処理を行わなかった以外は、実施例６と同様にして石英ガラス基板１０の一方面（第１面１１）に凹凸構造２を形成しようとした。しかし、比較例４と同様に、残膜部３１ｃが除去されておらず、凹凸パターン３２の凸部３２ａ間からハードマスク層２０を露出させることができなかったため、凹凸構造２を形成することができなかった。
【００９３】
実施例６、比較例４及び比較例５の結果から明からなように、一連のガス暴露工程を実施する前に予め残膜部を除去しないと、ガス暴露工程により無機化合物が残膜部の内部で化学反応してしまう。したがって、所定の混酸溶液を含むエッチング液を用いたエッチング処理を行ってもハードマスク層を露出させることができないため、石英基板の加工は極めて困難であることが確認された。
【産業上の利用可能性】
【００９４】
本発明は、半導体デバイスの製造過程等においてエッチングマスクとして用いられる樹脂製の凹凸パターンを形成する方法として有用である。
【符号の説明】
【００９５】
１…凹凸構造体
１０…基材
１１…第１面
１２…第２面
２０…ハードマスク層
２１…ハードマスクパターン
３１…凹凸パターン
３１ａ…凸部
３１ｂ…凹部
３１ｃ…残膜部
【図１】
2018049105.tif 000006
【図２】
2018049105.tif 000007
【図３】
2018049105.tif 000008
【図４】
2018049105.tif 000009
【図５】
2018049105.tif 000010
【図６】
2018049105.tif 000011
【図７】
2018049105.tif 000012